СПОСОБЫ ПОЛУЧЕНИЯ КАТАЛИЗАТОРА С ПРИМЕНЕНИЕМ ГИДРАТИРОВАННЫХ РЕАГЕНТОВ

1. Способ, включающий:
a) приведение в контакт растворителя и карбоновой кислоты с получением кислой смеси, при этом массовое отношение растворителя к карбоновой кислоте в указанной кислой смеси составляет от примерно 1:1 до примерно 100:1;
b) приведение в контакт титансодержащего соединения и кислой смеси с получением кислой титановой смеси, при этом эквивалентное молярное отношение титансодержащего соединения к карбоновой кислоте в указанной кислой титановой смеси составляет от примерно 1:1 до примерно 1:4;
c) приведение в контакт азотсодержащего соединения и кислой титановой смеси с получением солюбилизированной титановой смеси, при этом эквивалентное молярное отношение титансодержащего соединения к азотсодержащему соединению в указанной солюбилизированной титановой смеси составляет от примерно 1:1 до примерно 1:4, и pH солюбилизированной титановой смеси составляет менее примерно 5,5; и
d) приведение в контакт хром-кремнийдиоксидного носителя, содержащего от примерно 0,1 мас.% до примерно 20 мас.% воды, и солюбилизированной титановой смеси с получением продукта присоединения и высушивание указанного продукта присоединения путем нагревания до температуры в диапазоне от примерно 50°C до примерно 150°C и поддержания температуры в диапазоне от примерно 50°C до примерно 150°C в течение периода времени от примерно 30 минут до примерно 6 часов с получением предшественника катализатора.
2. Способ по п. 1, дополнительно включающий:
e) кальцинирование предшественника катализатора путем нагревания указанного предшественника катализатора до температуры в диапазоне от примерно 400°C до примерно 1000°C и поддержания температуры предшественника катализатора в диапазоне от примерно 400°C до примерно 1000°C в течение периода времени от примерно 1 минуты до примерно 24 часов с получением катализатора.
3. Способ по п. 1, в котором эквивалентное молярное отношение титансодержащего соединения к карбоновой кислоте в указанной кислой титановой смеси составляет примерно 1:2, и эквивалентное молярное отношение титансодержащего соединения к азотсодержащему соединению в указанной солюбилизированной титановой смеси составляет примерно 1:2.
4. Способ по п. 1, в котором pH солюбилизированной титановой смеси составляет от примерно 3,5 до примерно 4,5.
5. Способ по п. 1, в котором стадия (c) включает нейтрализацию кислой титановой смеси, и при этом указанная нейтрализация представляет собой частичную нейтрализацию или полную нейтрализацию.
6. Способ по п. 1, в котором азотсодержащее соединение имеет структуру 1, структуру 2, структуру 3, структуру 4, структуру 5 или структуру 6:
NR<sup>1</sup>R<sup>2</sup>R<sup>3</sup>
N(R<sup>4</sup>)<sub>x</sub>H<sub>(4 - x)</sub>OH
NR<sup>5</sup>R<sup>6</sup>(CR<sup>7</sup>R<sup>8</sup>)<sub>y</sub>OH
Структура 1
Структура 2
Структура 3
NR<sup>9</sup>R<sup>10</sup>OH
Z=C(N(R<sup>11</sup>)<sub>2</sub>)<sub>2</sub>
N(R<sup>12</sup>OH)<sub>3</sub>
Структура 4
Структура 5
Структура 6
1
2
3
9
10
11
1
12
6
12
где каждый R, R, R, R,Rи R независимо представляет собой водород, C-C органильную группу или C-Cарильную группу;
4
1
12
1
6
R представляет собой C-C органильную группу или C-Cарильную группу;
5
6
1
6
6
12
каждый из R и R независимо представляет собой водород, C-C органильную группу или C-C арильную группу;
7
8
3
каждый из R и Rнезависимо представляет собой водород или CH;
12
1
6
1
6
1
6
R представляет собой разветвленную C-C алкильную группу, циклическую C-C алкильную группу или линейную C-C алкильную группу;
x представляет собой целое число от 1 до 4, y представляет собой целое число от 1 до 12, Z представляет собой кислород или серу.
7. Способ по п. 1, в котором азотсодержащее соединение включает алканоламин, амин, гидроксид аммония, гидроксиламин, мочевину или их комбинацию.
8. Способ по п. 1, в котором азотсодержащее соединение включает ацетамид, аммиак, гидроксид аммония, трет-бутиламин, креатин, N,N'-дибутилмочевину, диэтаноламин, диизопропаноламин, диметиламиноэтанол, диметилкарбамат, диметилформамид, диметилглицин, диметилизопропаноламин, N,N'-диметилмочевину, этаноламин, гликольамин, гексиламин, гидроксиламин, имидазол, изопропаноламин, N-метиланилин, метилдиэтаноламин, метилформамид, пиразол, гидроксид тетраэтиламмония, гидроксид тетраметиламмония, триэтаноламин, триизопропаноламин, триметиламин, мочевину или их комбинацию.
1
15
1
15
1
15
1
15
9. Способ по п. 1, в котором карбоновая кислота включает C-Cмонокарбоновую кислоту, C-Cдикарбоновую кислоту, C-Cтрикарбоновую кислоту, C-C α-гидроксикарбоновую кислоту или их комбинацию.
10. Способ по п. 1, в котором карбоновая кислота включает уксусную кислоту, лимонную кислоту, гликолевую кислоту, щавелевую кислоту, фосфоноуксусную кислоту или их комбинацию.
11. Способ по п. 1, в котором титансодержащее соединение включает гидроксид титана, титановую кислоту, титанилсульфат, алкоксид титана (IV), ацетилацетонат титанила, галогенид титана (IV) или их комбинацию.
12. Способ по п. 1, в котором титансодержащее соединение включает изопропоксид титана (IV).
13. Способ по п. 1, который дополнительно включает (d) распылительную сушку солюбилизированной титановой смеси на хром-кремнийдиоксидном носителе.
14. Способ, включающий:
a) приведение в контакт растворителя и карбоновой кислоты с получением кислой смеси, при этом массовое отношение растворителя к карбоновой кислоте в указанной кислой смеси составляет от примерно 1:1 до примерно 100:1;
b) приведение в контакт титансодержащего соединения и кислой смеси с получением кислой титановой смеси, при этом эквивалентное молярное отношение титансодержащего соединения к карбоновой кислоте в указанной кислой титановой смеси составляет от примерно 1:1 до примерно 1:4;
c) приведение в контакт азотсодержащего соединения и кислой титановой смеси с получением солюбилизированной титановой смеси, при этом эквивалентное молярное отношение титансодержащего соединения к азотсодержащему соединению в указанной солюбилизированной титановой смеси составляет от примерно 1:1 до примерно 1:4, и pH солюбилизированной титановой смеси находится в интервале от примерно 3,5 до примерно 4,5;
d) приведение в контакт кремнийдиоксидного носителя, содержащего от примерно 0,1 мас.% до примерно 20 мас.% воды, и солюбилизированной титановой смеси с получением титанированного носителя и высушивание указанного титанированного носителя путем нагревания до температуры в диапазоне от примерно 50°C до примерно 150°C и поддержания температуры в диапазоне от примерно 50°C до примерно 150°C в течение периода времени от примерно 30 минут до примерно 6 часов с получением высушенного титанированного носителя; и
e) приведение в контакт, с получением предшественника катализатора, хромсодержащего соединения и по меньшей мере одного материала, выбранного из группы, состоящей из кремнийдиоксидного носителя, титанированного носителя и высушенного титанированного носителя.
15. Способ по п. 14, дополнительно включающий:
f) кальцинирование предшественника катализатора путем нагревания до температуры в диапазоне от примерно 400°C до примерно 1000°C и поддержания температуры в диапазоне от примерно 400°C до примерно 1000°C в течение периода времени от примерно 1 минуты до примерно 24 часов с получением катализатора.
16. Способ по п. 14, в котором стадия (c) включает нейтрализацию кислой титановой смеси, и при этом указанная нейтрализация представляет собой частичную нейтрализацию или полную нейтрализацию.
17. Способ, включающий:
a) приведение в контакт титансодержащего соединения и азотсодержащего соединения с получением основной смеси, при этом эквивалентное молярное отношение титансодержащего соединения к азотсодержащему соединению в указанной основной смеси составляет от примерно 1:1 до примерно 1:4;
b) приведение в контакт растворителя и карбоновой кислоты с получением кислой смеси, при этом массовое отношение растворителя к карбоновой кислоте в указанной кислой смеси составляет от примерно 1:1 до примерно 100:1;
c) приведение в контакт основной смеси и кислой смеси с получением солюбилизированной титановой смеси, при этом эквивалентное молярное отношение титансодержащего соединения к карбоновой кислоте в указанной солюбилизированной титановой смеси составляет от примерно 1:1 до примерно 1:4, и pH солюбилизированной титановой смеси находится в интервале от примерно 3,5 до примерно 4,5;
d) приведение в контакт хром-кремнийдиоксидного носителя, содержащего от примерно 0,1 мас.% до примерно 20 мас.% воды, и солюбилизированной титановой смеси с получением продукта присоединения и высушивание указанного продукта присоединения путем нагревания до температуры в диапазоне от примерно 50°C до примерно 150°C и поддержания температуры в диапазоне от примерно 50°C до примерно 150°C в течение периода времени от примерно 30 минут до примерно 6 часов с получением предшественника катализатора.
18. Способ по п. 17, дополнительно включающий:
e) кальцинирование предшественника катализатора путем нагревания указанного предшественника катализатора до температуры в диапазоне от примерно 400°C до примерно 1000°C и поддержания температуры предшественника катализатора в диапазоне от примерно 400°C до примерно 1000°C в течение периода времени от примерно 1 минуты до примерно 24 часов с получением катализатора.
19. Способ, включающий:
a) приведение в контакт титансодержащего соединения и азотсодержащего соединения с получением основной смеси, при этом эквивалентное молярное отношение титансодержащего соединения к азотсодержащему соединению в указанной основной смеси составляет от примерно 1:1 до примерно 1:4;
b) приведение в контакт растворителя и карбоновой кислоты с получением кислой смеси, при этом массовое отношение растворителя к карбоновой кислоте в указанной кислой смеси составляет от примерно 1:1 до примерно 100:1;
c) приведение в контакт основной смеси и кислой смеси с получением солюбилизированной титановой смеси, при этом эквивалентное молярное отношение титансодержащего соединения к карбоновой кислоте в указанной солюбилизированной титановой смеси составляет от примерно 1:1 до примерно 1:4, и pH солюбилизированной титановой смеси находится в интервале от примерно 3,5 до примерно 4,5;
d) приведение в контакт кремнийдиоксидного носителя, содержащего от примерно 0,1 мас.% до примерно 20 мас.% воды, и солюбилизированной титановой смеси с получением титанированного носителя и высушивание указанного титанированного носителя путем нагревания до температуры в диапазоне от примерно 50°C до примерно 150°C и поддержания температуры в диапазоне от примерно 50°C до примерно 150°C в течение периода времени от примерно 30 минут до примерно 6 часов с получением высушенного титанированного носителя; и
e) приведение в контакт, с получением предшественника катализатора, хромсодержащего соединения и по меньшей мере одного материала, выбранного из группы, состоящей из кремнийдиоксидного носителя, титанированного носителя и высушенного титанированного носителя.
20. Способ по п. 19, дополнительно включающий:
f) кальцинирование предшественника катализатора путем нагревания указанного предшественника катализатора до температуры в диапазоне от примерно 400°C до примерно 1000°C и поддержания температуры предшественника катализатора в диапазоне от примерно 400°C до примерно 1000°C в течение периода времени от примерно 1 минуты до примерно 24 часов с получением катализатора.